(57)【要約】50〜99.95重量％のソフトブロックとハードブロックとを有する少なくとも１種のブロック共重合体（このブロック共重合体は最大で２つのヒドロキシル基を有する官能化数が２に等しいポリエチレングリコール（PEG）のソフトブロックをブロック共重合体の総重量に対して少なくとも25重量％含む）と、0.01〜5重量％の少なくとも３つのヒドロキシル基を有する官能化数が２以上である少なくとも１種のポリオールとを含む押出し成形可能なポリマー組成物において、ブロック共重合体の重量平均分子量が少なくとも100,000ｇ／モルで、ポリオールの重量平均分子量が最大で1,000ｇ／モルで、ブロック共重合体のハードブロックを上記の少なくとも１種のポリオールが互いに結合していることを特徴とする押出し成形可能なポリマー組成物。本発明は特に水蒸気透過性物品を押出成形で製造するための上記組成物の使用に関する。【特許請求の範囲】
【請求項１】
下記（１）と（２）：
（１）５０〜９９．９５重量％、好ましくは９９．５〜９９．９５重量％のソフトブロックとハードブロックとを有する少なくとも１種のブロック共重合体（このブロック共重合体は最大で２つのヒドロキシル基を有する官能化数が２に等しいポリエチレングリコール（ＰＥＧ）のソフトブロックをブロック共重合体の総重量に対して少なくとも２５重量％含む）と、
（２）０．０１〜５重量％、好ましくは０．０５〜０．５重量％の少なくとも３つのヒドロキシル基を有する官能化数が２以上である少なくとも１種のポリオールと、
を含む押出し成形可能なポリマー組成物において、
上記ブロック共重合体の重量平均分子量が少なくとも１００，０００ｇ／モルであり、
上記ポリオールの重量平均分子量が最大で１，０００ｇ／モルであり、
上記ブロック共重合体のハードブロックを上記の少なくとも１種のポリオールが互いに結合している、
ことを特徴とする押出し成形可能なポリマー組成物。
【請求項２】
上記ポリオールを組成物の総重量に対して０．１５〜０．２重量％含む請求項１に記載の押出し成形可能なポリマー組成物。
【請求項３】
上記の少なくとも１種のブロック共重合体がＰＥＧ以外のポリエーテルブロック、ポリエステルブロック、ポリアミドブロック、ポリウレタンブロックおよびこれらの混合物の中から選択される少なくとも一つのブロックを含む請求項１または２に記載の組成物、
【請求項４】
上記の少なくとも１種のブロック共重合体のゾフトブロックに対するバードブロックの重量比が０．５〜３の範囲である請求項１〜３のいずれか一項に記載の組成物。
【請求項５】
ブロック共重合体の総重量に対して、上記ブロック共重合体のバードブロックが３０〜５５重量％で、上記ブロック共重合体のソフトブロックが４５〜７０重量％である、請求項１〜４のいずれか一項に記載の組成物。
【請求項６】
上記ブロック共重合体のソフトブロックの平均分子量Ｍｎが５００〜３０００ｇ／モル、好ましくは８００〜２０００ｇ／モルの範囲である請求項１〜５のいずれか一項に記載の組成物。
【請求項７】
上記ブロック共重合体のバードブロックの平均分子量Ｍｎが５００〜３０００ｇ／モル、好ましくは８００〜２０００ｇ／モルの範囲である請求項１〜６のいずれか一項に記載の組成物。
【請求項８】
上記の少なくとも１種のブロック共重合体がリジッドなポリアミドブロックと、フレキシブルなポリエーテルブロックを含む（ＰＥＢＡ）請求項１〜７のいずれか一項に記載の組成物。
【請求項９】
上記の少なくとも１種のブロック共重合体が、ブロック共重合体の総重量に対して４５〜７５重量％、好ましくは５０〜７０重量％のソフトポリエチレングリコールブロック（ＰＥＧ）を含む請求項１〜８のいずれか一項に記載の組成物。
【請求項１０】
上記の少なくとも１種のブロック共重合体が、ＰＡ６、ＰＡ６．６、ＰＡ１０．１０、ＰＡ１０．１２、ＰＡ１１、ＰＡ１２、ＰＡ６／１２、ＰＡ６／６．６およびこれらの混合物の中から選択されるＰＡブロックを少なくとも５０重量％含む請求項１〜８のいずれか一項に記載の組成物。
【請求項１１】
上記の少なくとも１種のブロック共重合体が以下のＰＥＢＡ：ＰＡ６−ＰＥＧ、ＰＡ１０．１０−ＰＥＧ、ＰＡ１０．１２−ＰＥＧ、ＰＡ１１−ＰＥＧ、ＰＡ１２−ＰＥＧ、ＰＡ６／１２−ＰＥＧ、ＰＡ６．６−ＰＥＧ、ＰＡ６／６．６−ＰＥＧ、およびこれらの混合物の中から選択される請求項１〜１０のいずれか一項に記載の組成物。
【請求項１２】
上記ブロック共重合体の重量平均分子量が１０００００〜２００ＯＯＯｇ／モル、好ましくは１０００００〜１８００００ｇ／モル、好ましくは、１０００００〜１６００００ｇ／モルの範囲にある請求項１〜１１のいずれか一項に記載の組成物。
【請求項１３】
上記の少なくとも１種のポリオールの重量平均分子量が５０〜１０００ｇ／モルの範囲にある請求項１〜１２のいずれか一項に記載の組成物。
【請求項１４】
上記の少なくとも１種のポリオールをペンタエリスリトール、トリメチロールプロパン、トリメチロールエタン、トリメチロールプロパン、ヘキサントリオール、グリセリン、メチルグルコシド、テトラエタノール、ソルビトール、ジペンタエリスリトール、シクロデキストリン、少なくとも３つのヒドロキシル基を有するポリエーテルポリオールおよびこれらの混合物の中から選択する請求項１〜１３のいずれか一項に記載の組成物。
【請求項１５】
ＩＳＯ規格１６２１−１０：２０１５に準じて測定した２３０℃での溶融状態での粘度（Ｐａ・秒）が４００ポイズ以上、、好ましくは４００〜２０００Ｐａ・秒、好ましくは５００〜２０００Ｐａ・秒の範囲にある請求項１〜１４のいずれか一項に記載の組成物。
【請求項１６】
ポリオレフィンを含まない請求項１〜１５のいずれか一項に記載の組成物。
【請求項１７】
上記組成物がＰＡ１２、ＰＡ１１、ＰＡ１０．１０、ＰＡ６、ＰＡ６．６、ＰＡ６／１２の中から選ばれる少なくとも一種のポリアミド、または、６、１１、１２、５．４、５．９、５．１０、５．１２、５．１３、５．１４、５．１６、５．１８、５．３６、６．４、６．６、６．９、６．１０、６．１２、６．１３、６．１４、６．１６、６．１８、６．３６、１０．４、１０．９、１０．１０、１０．１２、１０．１３、１０．１４、１０．１６、１０．１８、１０．３６、１０．Ｔ、１２．４、１２．９、１２．１０、１２．１２、１２．１３、１２．１４、１２．１６、１２．１８、１２．３６、１２．Ｔのモノマーの少なくとも１つを含むコポリアミドおよびこれらの混合物またはコポリマーをさらに含む請求項１〜１６のいずれか一項に記載の組成物：
【請求項１８】
請求項１〜１７のいずれか一項に記載の押出し成形可能なポリマー組成物を押出し成形することを特徴とするフィルム、シート、メンブレン、プレート、プロファィル、チューブ、パイプ、中空体、リザーバ、合成ロープ、ケーブル、ロッド、フィラメント、繊維の製造方法。
【請求項１９】
厚さが３０μｍのサンプルを２３℃、相対湿度５０％でＡＳＴＭ規格Ｅ９６Ｂに従って２４時間測定した時の水蒸気透過性（ＭＶＴＲ）が少なくとも７００ｇ／ｍ2、好ましくは少なくとも１０００ｇ／ｍ2、好ましくは５０００〜１０００ｇ／ｍ2の範囲である請求項１８に記載の方法で製造した押出成形品。
【請求項２０】
ＩＳＯ規格６２：２００８に従って測定した２３℃での飽和吸水率がＰＥＢＡの重量に対して５０〜５００重量％、好ましくは５０〜２５０重量％、好ましくは１００〜１５０重量％の範囲である請求項１９に記載の押出成形品。
【請求項２１】
ＩＳＯ規格５２７−２：２０１２−１Ａに従って測定した引張弾性率が５００ＭＰａ以下、好ましくは１０〜２００ＭＰａ、好ましくは２０〜１００ＭＰａの範囲にある請求項１９または２０に記載の押出成形品。
【請求項２２】
ＩＳＯ規格８６８に従って測定した瞬時硬度が２０〜６０ショアＤ、好ましくは３０〜５０ショアＤの範囲内にある請求項１９〜２１のいずれか一項に記載の押出成形品。
【請求項２３】
食品、特に農産物の包装材料、食品包装フィルム、料理および／または燻蒸用包装フィルム、特にソーセージ包装フィルム、通気性フィルム、特に建築用通気性フィルム、テキスタイル部品、スポーツ用品、靴、スポーツシューズ、靴底、装飾材料、荷物用品、メガネ、家具、携帯電話、音響−映像設備、コンピュータ、自動車または航空宇宙機器、医療機器である請求項１９〜２２のいずれか一項に記載の押出成形品。
【請求項２４】
請求項１〜１７のいずれか一項に記載のポリマー組成物の、請求項１９〜２３のいずれか一項に記載の水蒸気透過性押出成形品を製造するための押出装置出の使用。
【発明の詳細な説明】
【技術分野】
【０００１】
本発明は、押出し成形が容易な、特に通気防水性（imper-resprant）フィルム等に容易に押出し成形可能なブロック共重合体組成物と、その製造方法とに関するものである。
水蒸気透過性を有する本発明組成物は食品業界、スポーツ用品または建設材料、特に家屋の屋根下断熱材料や壁の断熱材として使用することができる。
【背景技術】
【０００２】
上記のような分野では、食品の準備、料理、燻蒸（fumage）および／または包装を可能にするために十分な水蒸気透湿性を有するポリマーフィルムであることが重要である。いくつかのブロック共重合体では水蒸気透過性を増大させるために共重合体のポリエーテル基の含有量を増加させている。
【０００３】
そうしたブロック共重合体としてはポリアミドブロックとポリエーテルブロックを含有する共重合体（ＰＥＢＡ）が挙げられる。このＰＥＢＡは、反応性カルボキシル基末端を有するポリアミドブロックと反応性末端を有するポリエーテルブロックとの共重合で得られるポリエーテルエステルアミドの特定クラスに属し、反応性末端を有するポリエーテルブロックがポリエーテルポリオール（ポリエーテルジオール）で、ポリアミドブロックとポリエーテルソフトブロックとの間の結合はエステル結合である。
【０００４】
ＰＥＢＡはその物理的性質から柔軟性、耐衝撃性に優れ、射出成形性が容易であることで知られている。
【０００５】
しかし、このコポリマーは溶融状態で粘度が低く、溶融状態での抵抗力（溶融強度）が低いため、押出し加工することが困難である。溶融状態での抵抗力が低い材料は、冷却して硬化する前に変形してしまうという問題がある。
【０００６】
ポリマーの溶融状態での粘度を調節する方法はいくつかある。ポリアミドの比率を増加させて粘度を増加させることが考えられる。さらに、他のポリマー、特にポリオレフィンとのブロック共重合体にして押出可能なポリマー組成物にすることもできる。しかし、いずれの場合でも、ポリマー組成物中に存在するＰＥＧの全比率が低下し、それによって水蒸気透過性が低下する。
【０００７】
例えば、重合時間を延長することでポリマー鎖を延長して溶融状態での粘度を増加させることも可能である。しかし、この方法ではＰＥＧブロックが劣化（分解）し、材料が着色（黄変）し、ＩＳＯ規格１６２１−１０：２０１５に準じて測定した溶融状態での粘度を少なくとも３００ポイズの所望レベルまで上げることはできない。
【０００８】
最後に、ポリマー中の各ブロックの含有量、ＰＥＢＡの場合にはポリアミドブロックとポリエーテルブロックの含有量を同時に増加させることで溶融状態の粘度を増加させることが考えられる。例えば、ＰＥＢＡ  ＰＡ６−ＰＥＧの場合には、１５００−１５００〜２０００−２０００にして同程度の重合度で水蒸気透過特性を悪化させずに溶融状態の粘度を増加させることが可能であると考えられる。しかし、この考えで行った試験はＰＡブロックとＰＥＧブロックと間の反応性が大幅に低下したため成功しなかった。
【先行技術文献】
【特許文献】
【０００９】
【特許文献１】フランス特許出願公報第０９５０６３７号
【特許文献２】フランス特許出願公報第０８５６７５２号
【発明の概要】
【発明が解決しようとする課題】
【００１０】
本発明の目的は、高い水蒸気透過性を有する物品、例えばフィルムに押出し成形可能なブロック共重合体をベースにした組成物を提供することにある。
本発明で、高い水蒸気透過性とは、試料の厚さが３０μｍのサンプルをＡＳＴＭ規格Ｅ９６Ｂに従って２３℃、相対湿度５０％で２４時間測定した時のＭＶＴＲが少なくとも７００ｇ／ｍ2、好ましくは少なくとも８００ｇ／ｍ2、さらに好ましくは少なくとも１０００ｇ／ｍ2であることに対応する。
【００１１】
本発明者は、共重合体組成物から得られた物体の水蒸気透過性を犠牲にすることなしに、ブロック共重合体組成物の溶融状態での粘度を増加させることが可能であるということを発見した。
【課題を解決するための手段】
【００１２】
本発明の対象は、組成物の総重量に対して下記（１）と（２）：
（１）２０〜９９．９５重量％、好ましくは５０〜９９．９５重量％、好ましくは８０〜９９．９５重量％、好ましくは９９．５〜９９．９５重量％の少なくとも一種のソフトブロックとハードブロックとを有するブロック共重合体（このブロック共重合体は官能性が２に等しいソフトポリエチレングリコールブロック（ＰＥＧ）をブロック共重合体の総重量に対して少なくとも２５重量％含み、官能性が２であるＰＥＧは最大で２つのヒドロキシル基を有する）と、
（２）０．０１〜１０重量％、好ましくは０．０１〜５重量％、好ましくは０．０５〜０．５重量％の官能性が２以上である少なくとも３つのヒドロキシル基を有する少なくとも１種のポリオール（ポリエーテルポリオールを含む）と、
を含む、押出成形可能な組成物において、
上記ブロック共重合体の重量平均分子量が少なくとも１００，０００ｇ／モルであることを特徴とする押出成形可能な組成物にある。
【発明を実施するための形態】
【００１３】
本発明のブロック共重合体は、ハードまたは硬質ブロックまたはセグメント（熱可塑性プラスチック成分）と、ソフトまたは可撓性ブロックまたはセグメント（エラストマー成分）とを交互に有する熱可塑性エラストマーポリマー（ＴＰＥ）を意味する。ソフトブロックとはガラス転移温度（Ｔｇ）が低いブロックをいい、ガラス転移温度（Ｔｇ）が低いとは、ガラスによって転移温度が１５℃以下、好ましくは０℃以下、好ましくは−１５℃以下、さらにより好ましくは−３０℃以下、さらに好ましくは−５０℃以下であることを意味する。
【００１４】
本発明のブロック共重合体でのソフトまたは可撓性ブロックは、ポリエーテルブロック、ポリエステルブロック、ポリシロキサンブロック、特にポリジメチルシロキサンまたはＰＤＭＳブロック、ポリオレフィンブロック、ポリカーボネートブロックおよびこれらの混合物から選択される。このソフトブロックは［特許文献１］（フランス特許出願公報第０９５０６３７号）の第３２頁第３行目〜第３８頁第２３行目に記載されている。
【００１５】
ポリエーテルブロックは例えばポリ（エチレングリコール）（ＰＥＧ）、ポリ（１，２−プロピレングリコール）（ＰＰＧ）、ポリ（１，３−プロピレングリコール）（ＰＯ３Ｇ）、ポリ（テトラメチレングリコール）（ＰＴＭＧ）およびこれらのコポリマーまたはブレンドの中から選択される。
バードブロックはポリアミド、ポリウレタン、ポリエステルまたはこれらのポリマーの混合物をベースにしたものにすることができる。このブロックは［特許文献２（フランス特許出願公報第０８５６７５２号）に記載されている。ハードブロックはポリアミドをベースにするのが好ましい。
【００１６】
ポリアミド（ＰＡと略記）ブロックはホモポリアミドまたはコポリアミドを含むことができる。本発明組成物で使用可能なポリアミドブロックは［特許文献１］（フランス特許出願公報第０９５０６３７号）の第２７頁第１８行目〜第３１頁第１４行目に記載されている。ポリアミドブロックの例としては少なくとも一つの下記分子：ＰＡ１２、ＰＡ１１、ＰＡ１０．１０、ＰＡ６．１０、ＰＡ６、ＰＡ６／１２を含むもの、コポリアミドの例は以下のモノマー：６、１１、１２、５．４、５．９、５．１０、５．１２、５．１３、５．１４、５．１６、５．１８、５．３６、６．４、６．６、６．９、６．１０、６．１２、６．１３、６．１４、６．１６、６．１８、６．３６、１０．４、１０．９、１０．１０、１０．１２、１０．１３、１０．１４、１０．１６、１０．１８、１０．３６、１０．Ｔ、１２．４、１２．９、１２．１０、１２．１２、１２．１３、１２．１４、１２．１６、１２．１８、１２．３６、１２．Ｔの少なくとも１つを含む物およびこれらの混合物またはコポリマーが挙げられる。
【００１７】
上記の少なくとも１つのブロック共重合体は、ＰＥＧ以外のポリエーテルブロック（本発明組成物の官能性が２に等しいＰＥＧポリエーテルの最小量に加えて）、ポリエステルブロック、ポリアミドブロック、ポリウレタンブロックおよびこれらの混合物から選択される少なくとも一つのブロックを含むのが有利である。ハードブロック・ソフトブロック共重合体の例としては（ａ）ポリエステルブロックとポリエーテルブロックの共重合体（コポリエーテルエステルとよばれる）、（ｂ）ポリウレタンブロックとポリエーテルブロックの共重合体（熱可塑性ポリウレタンとよばれる、ＴＰＵ）、（ｃ）ポリアミドブロックとポリエーテルブロックの共重合体（ＩＵＰＡＣでＰＥＢＡと呼ばれる。ポリエーテルブロックアミドともよばれる）が挙げられる。
【００１８】
本発明組成物中の少なくとも一種のブロック共重合体のゾフトブロックに対するバードブロックの重量比は０．５〜３の範囲であるのが有利である。
【００１９】
ブロック共重合体のバードブロックはブロック共重合体の総重量に対して３０〜５５重量％であり、ソフトブロックは４５〜７０重量％であるのが有利である。
【００２０】
ブロック共重合体のソフトブロックの数平均分子量Ｍｎは５００〜３０００ｇ／モル、好ましくは８００〜２０００ｇ／モルの範囲であるのが好ましい。
【００２１】
ブロック共重合体のバードブロックの数平均分子量Ｍｎは５００〜３０００ｇ／モル、好ましくは８００〜２０００ｇ／モルの範囲であるのが好ましい。
【００２２】
少なくとも一種のブロック共重合体はハードなポリアミドブロックとフレキシブルなポリエーテルブロックを含む（ＰＥＢＡ）のが有利であり、好ましくはポリエーテルエステルアミドである。
【００２３】
本発明組成物の少なくとも一種のブロック共重合体は総重量に対して４５〜７５重量％のソフトポリエチレングリコールブロック（ＰＥＧ）、好ましくは５０〜７０重量％のＰＥＧブロックを含むのが有利である。
【００２４】
本発明組成物の少なくとも一種のブロック共重合体は少なくとも５０重量％のＰＡ６、ＰＡ６．６、ＰＡ１０．１０、ＰＡ１０．１２、ＰＡ１１、ＰＡ１２、ＰＡ６／１２、ＰＡ６／６．６およびこれらの混合物の中から選択されるＰＡブロックを含むのが有利である。本発明組成物中の少なくとも一種の共重合体はＰＥＢＡ、ＰＡ６−ＰＥＧ、ＰＡ１０．１０−ＰＥＧ、ＰＡ１０．１２−ＰＥＧ、ＰＡ１１−ＰＥＧ、ＰＡ１２−ＰＥＧ、ＰＡ６／１２−ＰＥＧ、ＰＡ６．６−ＰＥＧ、ＰＡ６／６．６−ＰＥＧおよびこれらの混合物から選択するのが有利である。
【００２５】
本発明組成物中の共重合体の重量平均分子量は１０００００〜２００ＯＯＯｇ／モル、好ましくは１０００００〜１８００００ｇ／モル、好ましくは１０００００〜１６００００ｇ／モルの範囲であるのが有利である。
【００２６】
「官能性が２以上のポリオール」とは下記を意味する：
−モノマーポリオール、特に脂肪族モノマートリオール、例えば、グリセロール、トリメチロールプロパン、ペンタエリスリトール、および／または、
−ポリマーポリオール、特にポリエーテル鎖トリオール、ポリカプロラクトントリオール、官能性が２以上のポリエーテルポリエステルの混合ポリオール。
【００２７】
少なくとも１種のポリオールはペンタエリスリトール、トリメチロールプロパン、トリメチロールエタン、トリメチロールプロパン、ヘキサントリオール、グリセリン、メチルグルコシド、テトラエタノール、ソルビトール、ジペンタエリスリトール、シクロデキストリン、少なくとも３つのヒドロキシル基を有するポリエーテルポリオールおよびこれらの混合物から選択するのが有利である。
【００２８】
官能性が２以上のポリオールを添加することによって、ブロック恭重合体のバードブロックが好ましくはエステル結合を介して互いに架橋結合される。
【００２９】
上記ポリオールの重量平均分子量は最大で１０００ｇ／モル、一般的には５０〜２００ｇ／モル、好ましくは５０〜５００ｇ／モル、好ましくは５０〜１０００ｇ／モルの範囲である。
【００３０】
本発明の押出可能な組成物は、組成物の総重量に対して０．１５〜０．２重量％のポリオールを含むのが有利である。より正確には、本発明の押出可能な組成物は組成物の総重量に対して３．５〜３５μ当量／ｇのポリオールを含むのが有利である。
【００３１】
本発明組成物のＩＳＯ規格１６２１−１０：２０１５に準じて測定した２３０℃での溶融状態での粘度（Ｐａ・秒）は３００ポイズ以上、好ましくは４００ポイズ以上、好ましくは４００〜２０００ポイズ、好ましくは５００〜２０００ポイズであるのが有利である。
【００３２】
本発明組成物はポリオレフィンを含まないのが有利である。
【００３３】
本発明組成物は、（上記定義の共重合体に加えて）、組成物の総重量に対して０．１〜８０重量％、好ましくは０．１〜５０重量％、好ましくは０．１〜２０重量％のＰＡ６、ＰＡ６／６．６、ＰＡ６．１２、ＰＡ１２、ＰＡ１１、ＰＡ１０．１０、ＰＡ６、ＰＡ６．６、ＰＡ６．１０、ＰＡ６．１２から選択される少なくとも一種のポリアミド、少なくとも以下のモノマー６、１１、１２、５．４、５．９、５．１０、５．１２、５．１３、５．１４、５．１６、５．１８、５．３６、６．４、６．６、６．９、６．１０、６．１２、６．１３、６．１４、６．１６、６．１８、６．３６、１０．４、１０．９、１０．１０、１０．１２、１０．１３、１０．１４、１０．１６、１０．１８、１０．３６、１０．Ｔ、１２．４、１２．９、１２．１０、１２．１２、１２．１３、１２．１４、１２．１６、１２．１８、１２．３６、１２．Ｔの１つを含むポリアミドまたはコポリアミドおよびこれらの混合物またはコポリマーをさらに含むのが有利である。
【００３４】
本発明野さらに他の対象は、上記定義の本発明の押出可能なポリマー組成物を用いてフィルム、シート、メンブレン、プレートプロファイル、チューブ、パイプ、中空体、リザーバ、合成ロープ、ケーブル、ロッド、フィラメント、繊維およびこれらの組み合わせを製造する押出成形方法にある。有利なことに、本発明組成物は例えば加熱されたリングダイを通して押出しブロー延伸することができる。
【００３５】
本発明はさらに、本発明組成物を押出成形することによって製造することができる物品または押出生成品にも関するものである。この物品はＡＳＴＭ規格Ｅ９６Ｂに従って測定した３０μｍ厚さのサンプルの２３℃、５０％相対湿度での２４時間の水蒸気透過性（ＭＶＴＲ）が少なくとも７００ｇ／ｍ2、好ましくは少なくとも１００ｇ／ｍ、好ましくは１０００〜５０００ｇ／ｍ2の範囲にある。
【００３６】
本発明の押出成形品はＩＳＯ規格６２：２００８に従って測定した２３℃での飽和水吸収率が本発明組成物の重量に対して５０〜５００重量％、好ましくは５０〜２５０重量％、好ましくは１００〜１５０重量％の範囲であるのが有利である。
【００３７】
本発明組成物から押出成形した物品はＩＳＯ規格５２７−２：２０１２−１Ａに従って測定した引張弾性率が５００ＭＰａ以下、好ましくは１０〜２００ＭＰａ、好ましくは２０〜１００ＭＰａの範囲であるのが有利である。
【００３８】
本発明組成物を押出成形して得られた物体はＩＳＯ規格８６８：２００３に従って測定した瞬時硬度が２０〜６０ショアＤ、好ましくは３０〜５０ショアＤの範囲にあるのが有利である。
【００３９】
本発明のさらに他の対象は、上記定義の有利な特性、特にＭＶＴＲ、吸水性、機械的特性を有する水蒸気透過性物品を製造するための押出装置での上記定義の本発明ポリマー組成物の使用にある。本発明の有利な実施形態では、本発明による組成物はソーセージの調理および／または燻蒸（スモーク）用包装フィルムを製造するためにポリアミド、例えばＰＡ６で使用、添加される。本発明の有利な実施形態では、本発明組成物は建築物の通気性防水フィルムとして使用される。
【００４０】
上記の水蒸気透過性物品は、食品包装フィルム、調理および／または燻製用の包装フィルム、特にソーセージ用包装フィルム、その他任意の用途、特に建設、繊維部品、スポーツ用品、靴、スポーツシューズ、靴底、装飾、荷物、眼鏡類、家具、電気機器、電子、オーディオ・ビジュアル、コンピュータ、自動車機器や航空機および／または医療デバイスコンポーネントで使用される通気性フィルムから有利に選択される。
【実施例】
【００４１】
以下、本発明の実施例を示すが、本発明の範囲〜これらの実施例に限定されるものでとない。実施例では、特に断りのない限り、全ての百分率および部は重量％および重量部である。
試験（実施例と比較例）で使用したコポリマーは下記の組成物である
【００４２】
比較例１：Ｃｐ１
ＰＥＢＡ１：
Ｍｎ＝４５００ｇ／モルのＰＡ１２ブロックと、Ｍｎ＝１５００ｇ／モルのＰＥＧブロックとをベースにしたＰＡ１２−ＰＥＧ：リジッドブロック／フレキシブルブロックの比＝３、このＰＥＢＡ１の重量平均分子量（Ｍｗ）＝１１１０００ｇ／モル。
【００４３】
比較例２：Ｃｐ２
ＰＥＢＡ２：
Ｍｎ＝１５００ｇ／モルのＰＡ６ブロックと、Ｍｎ＝１５００ｇ／モルのＰＥＧブロックとをベースにしたＰＡ６−ＰＥＧ：リジッドブロック／フレキシブルブロックの比＝１、このＰＥＢＡ２の重量平均分子量（Ｍｗ）＝１１２０００ｇ／モル。
【００４４】
実施例１（本発明）：ＥＸ１
ＰＥＢＡ２＋０．１％のペンタエリトリトール（「ＰＥＴ」）の組成物
ＰＥＢＡ２＋０．１％ＰＥＴの重量平均分子量（Ｍｗ）＝１４４０００ｇ／モル。
この試験はＰＥＢＡ（Ｐｅｂａｘ（登録商標））をベースにした組成物で行ったが、本発明組成物はこの実施形態に限定されるものではなく、任意タイプのブロック共重合体の単独または混合物にすることができるということは理解できよう。
【００４５】
下記の［表１］はＣＰ１、ＣＰ２およびＥＸ１の組成物の固有粘度および溶融粘度の結果と、各組成物から得られた押出物品のＭＶＴＲ、飽和水吸収能および硬度を測定した結果とを示している。
【００４６】
【表１】
2020502301.tif 000002
【００４７】
この結果から、本発明のＥＸ１の組成物は比較例Ｃｐ２の組成物よりより容易に押出可能であることが観察される。
【００４８】
下記の［表２］はＩＳＯ規格５２７−２：２０１２−１Ａに従って測定した引張特性の結果を示している。
この引張試験は注型（CAST）技術で作った厚さが３０μｍの２枚のフィルムで行った。縦方向および横方向で各方向毎に３つのサンプルを用いての２枚のフィルムに対して調べた。ｖ＝１００  Ｌ０＝５０。
Ｖ初期＝サンプルが１％変形するまで１ｍｍ／分（モジュール計算用）
Ｖ最終＝サンプルが破断するまで１００ｍｍ／分（降伏時および破断時の歪みと応力の測定用）
使用したサンプル試験片はＩＳＯ規格５２７−３のストリップで、Ｌ０は５０ｍｍ。
【００４９】
【表２】
2020502301.tif 000003
【００５０】
得られたフィルムの機械特性は長手方向または横方向のいずれの押出し方向でもＣｐ２およびＥＸ１で類似している。
【国際調査報告】
2020502301.tif 000004
2020502301.tif 000005
2020502301.tif 000006
2020502301.tif 000007